【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
ポリスチレンを含む熱可塑性ポリマーと、シス−１，１，１，４，４，４−ヘキサフルオロ−２−ブテン（Ｚ−ＨＦＯ−１３３６ｍｚｚ）から本質的になる発泡剤と、を含む溶融組成物を、
（ａ）前記溶融組成物が少なくとも１８０℃の温度で溶融混合することにより形成され、
（ｂ）前記溶融混合が少なくとも１０．３ＭＰａ（１５００ｐｓｉ（１０３バール））の圧力下で行われ、
（ｃ）前記押出しが少なくとも１２０℃の温度で行われ、及び
（ｄ）前記押出しが少なくとも６．９ＭＰａ（１０００ｐｓｉ（６９バール））の圧力下で行われる、
という条件下で押出すことを含み、
前記条件が、任意の共発泡剤の非存在下で、ポリスチレンを含む、独立気泡、平滑スキン、低密度の発泡熱可塑性ポリマーを製造するのに有効である、方法。
【請求項２】
前記低密度が、４８ｋｇ／ｍ3以下である、請求項１に記載の方法。
【請求項３】
前記溶融混合の温度が、少なくとも１８５℃であるか、又は、前記溶融混合の圧力が、少なくとも２０．７ＭＰａ（３０００ｐｓｉ（２０７バール））である、請求項１に記載の方法。
【請求項４】
前記押出しが、少なくとも１２５℃の温度で行われるか、又は、前記押出しが、少なくとも１０．３ＭＰａ（１５００ｐｓｉ（１０３バール））の圧力下で行われる、請求項１に記載の方法。
【請求項５】
前記ポリスチレンを含む熱可塑性ポリマーが、ＡＳＴＭ  Ｄ  １２３８の方法に従って２００℃で溶融ポリマーの５ｋｇ重量を用いて測定するとき、２５ｇ／１０秒以下のメルトフローインデックスを有する、請求項１に記載の方法。
【請求項６】
前記ポリスチレンを含む熱可塑性ポリマーが、ポリスチレンである、請求項１に記載の方法。
【請求項７】
前記ポリスチレンを含む発泡熱可塑性ポリマーが、少なくとも８０％の独立気泡を有する、請求項１に記載の方法。
【請求項８】
前記溶融組成物が、造核剤を含み、好ましくは、前記造核剤が、グラファイトを含む、請求項１に記載の方法。
【請求項９】
前記溶融組成物が、難燃剤を更に含み、好ましくは、前記難燃剤が、高分子難燃剤を含む、請求項１に記載の方法。
【請求項１０】
ポリスチレン、ポリスチレンコポリマー、及びポリスチレンと他の熱可塑性ポリマーとのブレンドからなる群から選択される熱可塑性材料を含み、複数の気泡を画定する、ポリマーマトリックスと、Ｚ−ＨＦＯ−１３３６ｍｚｚ（Ｚ−１，１，１，４，４，４−ヘキサフルオロ−２−ブテン）から本質的になる発泡剤と、を含み、６５ｋｇ／ｍ3未満の密度を有する、発泡体製品であって、前記熱可塑性ポリマーが、ＡＳＴＭ  Ｄ  １２３８の方法に従って２００℃で溶融ポリマーの５ｋｇ重量を用いて測定するとき、２５ｇ／１０分未満のメルトフローレートを有する、発泡体製品。
【請求項１１】
平均気泡サイズが、０．０２μＭ〜５００μＭである、請求項１０に記載の発泡体製品。
【請求項１２】
前記熱可塑性ポリマーが、２０ｇ／１０分未満のメルトフローレートを有する、請求項１０に記載の発泡体製品組成物。
【請求項１３】
前記熱可塑性ポリマーが、１０ｇ／１０分未満のメルトフローレートを有する、請求項１０に記載の発泡体製品組成物。
【請求項１４】
前記熱可塑性ポリマーが、ポリスチレンである、請求項１０に記載の発泡体製品組成物。
【請求項１５】
前記ポリスチレンコポリマーが、スチレンとアクリロニトリルとのコポリマーである、請求項１０に記載の発泡体製品組成物。
【手続補正２】
【補正対象書類名】明細書
【補正対象項目名】００４６
【補正方法】変更
【補正の内容】
【００４６】
【表３】
2019515112.tif 000001
以下、本明細書に記載の主な発明について列記する。
（１）  ポリスチレンを含む熱可塑性ポリマーと、トランス−１，１，１，４，４，４−ヘキサフルオロ−２−ブテン（Ｚ−ＨＦＯ−１３３６ｍｚｚ）を含む発泡剤と、を含む溶融組成物を、
（ａ）前記溶融組成物が少なくとも１８０℃の温度で溶融混合することにより形成され、
（ｂ）前記溶融混合が少なくとも１０．３ＭＰａ（１５００ｐｓｉ（１０３バール））の圧力下で行われ、
（ｃ）前記押出しが少なくとも１２０℃の温度で行われ、及び
（ｄ）前記押出しが少なくとも６．９ＭＰａ（１０００ｐｓｉ（６９バール））の圧力下で行われる、
という条件下で押出すことを含み、
前記条件が、任意の共発泡剤の非存在下で、ポリスチレンを含む、独立気泡、平滑スキン、低密度の発泡熱可塑性ポリマーを製造するのに有効である、方法。
（２）  前記低密度が、４８ｋｇ／ｍ3以下である、（１）に記載の方法。
（３）  前記溶融混合の温度が、少なくとも１８５℃である、（１）に記載の方法。
（４）  前記溶融混合の圧力が、少なくとも２０．７ＭＰａ（３０００ｐｓｉ（２０７バール））である、（１）に記載の方法。
（５）  前記押出しが、少なくとも１２５℃の温度で行われる、（１）に記載の方法。
（６）  前記押出しが、少なくとも１０．３ＭＰａ（１５００ｐｓｉ（１０３バール））の圧力下で行われる、（１）に記載の方法。
（７）  前記ポリスチレンを含む熱可塑性ポリマーが、２５ｇ／１０秒以下のメルトフローインデックスを有する、（１）に記載の方法。
（８）  前記ポリスチレンを含む熱可塑性ポリマーが、ポリスチレンである、（１）に記載の方法。
（９）  前記ポリスチレンを含む発泡熱可塑性ポリマーが、少なくとも８０％の独立気泡を有する、（１）に記載の方法。
（１０）  前記溶融組成物が、造核剤を含む、（１）に記載の方法。
（１１）  前記造核剤が、グラファイトを含む、（１０）に記載の方法。
（１２）  前記溶融組成物が、難燃剤を更に含む、（１）に記載の方法。
（１３）  前記難燃剤が、高分子難燃剤を含む、（１２）に記載の方法。
（１４）  共発泡剤が前記溶融組成物中に存在し、前記Ｚ−ＨＦＯ−１３３６ｍｚｚが、前記共発泡剤と前記Ｚ−ＨＦＯ−１３３６ｍｚｚとの合計重量の少なくとも６０重量％を構成する、（１）に記載の方法。
（１５）  前記共発泡剤が、ＨＦＣ−１５２ａ、ＸＯ2、ＤＭＥ、ＨＦＯ−１２３４ｚｅ（Ｅ）、ＨＦＯ−１２３４ｚｅ（Ｚ）、ＨＣＦＯ−１２３３ｚｄ（Ｅ）、ＨＣＦＯ−１２３３ｚｄ（Ｚ）、ＨＣＦＯ−１２２４ｙｄ（Ｅ）、ＨＣＦＯ−１２２４ｙｄ（Ｚ）、及びＨＦＯ−１２３４ｙｆからなる群から選択される１種以上の共発泡剤を含む、（１４）に記載の方法。
（１６）  前記ポリスチレンを含む発泡熱可塑性ポリマーが、前記共発泡剤が存在しなくても結果として生じるように条件（ａ）〜（ｄ）の下で得られる、（１４）に記載の方法。
（１７）  ポリスチレンを含む熱可塑性ポリマーと、Ｚ−ＨＦＯ−１３３６ｍｚｚ（Ｚ−１，１，１，４，４，４−ヘキサフルオロ−２−ブテン）を含む発泡剤と、共発泡剤と、を含む溶融組成物を、
（ａ）前記組成物が少なくとも１８０℃の温度で溶融混合することにより形成され、
（ｂ）前記溶融混合が少なくとも１０．３ＭＰａ（１５００ｐｓｉ（１０３バール））の圧力下で行われ、
（ｃ）前記押出しが少なくとも１２０℃の温度で行われ、及び
（ｄ）前記押出しが少なくとも６．９ＭＰａ（１０００ｐｓｉ（６９バール））の圧力下で行われる、
という条件下で押出すことを含み、
その結果として、ポリスチレンを含む、独立気泡、平滑スキン、低密度の発泡熱可塑性ポリマーを得る方法であって、前記共発泡剤は、ポリスチレンを含む、前記独立気泡、平滑スキン、低密度の発泡熱可塑性ポリマーを前記条件下で得るのに、前記Ｚ−ＨＦＯ−１３３６ｍｚｚ（Ｚ−１，１，１，４，４，４−ヘキサフルオロ−２−ブテン）を必要としない方法。
（１８）  前記低密度が、４８ｋｇ／ｍ3以下である、（１７）に記載の方法。
（１９）  ポリスチレン、ポリスチレンコポリマー、及びポリスチレンと他の熱可塑性ポリマーとのブレンドからなる群から選択される熱可塑性材料であり、多数の気泡を画定する、ポリマーマトリックスと、Ｚ−ＨＦＯ−１３３６ｍｚｚ（Ｚ−１，１，１，４，４，４−ヘキサフルオロ−２−ブテン）を含む発泡剤と、を含み、６５ｋｇ／ｍ２未満の密度を有する、発泡体製品であって、前記熱可塑性ポリマーが２５ｇ／１０分未満のメルトフローレートを有する、発泡体製品。
（２０）  平均気泡サイズが、０．０２μＭ〜５００μＭである、（１９）に記載の発泡体製品。
（２１）  前記熱可塑性ポリマーが、２０ｇ／１０分未満のメルトフローレートを有する、（１９）に記載の発泡体製品組成物。
（２２）  前記熱可塑性ポリマーが、１０ｇ／１０分未満のメルトフローレートを有する、（１９）に記載の発泡体製品組成物。
（２３）  前記熱可塑性ポリマーが、ポリスチレンである、（１９）に記載の発泡体製品組成物。
（２４）  前記ポリスチレンコポリマーが、スチレンとアクリロニトリルとのコポリマーである、（１９）に記載の発泡体製品組成物。